Соединение листа стали с Zn покрытием, выполненное посредством дуговой сварки

1. Соединение посредством дуговой сварки, выполненное посредством следующего способа дуговой сварки листов стали с покрытием на основе Zn, в котором степень заполнения свищами по всей длине сварки составляет менее 30%,
при этом способ дуговой сварки включает:
обеспечение зазора между листами в интервале от 0,2 до 1,5 мм,
осуществление сварки посредством перемещения средства сварки вдоль области перекрытия стальных листов, подлежащих сварке и соединению,
первую стадию перемещения средства сварки с первой скоростью сварки от точки начала сварки и подвода первой погонной энергии сварки для осуществления сварки,
после первой стадии, вторую стадию перемещения средства сварки со второй скоростью сварки и подвода второй погонной энергии сварки для осуществления сварки, и
после второй стадии, третью стадию прекращения перемещения средства сварки и осуществления сварки в течение от 0,1 до 2 секунд в позиции, где средство сварки остановлено, при этом
первая стадия включает получение сварного сечения в условиях, при которых первая скорость сварки меньше, чем вторая скорость сварки, и первая погонная энергия сварки больше, чем вторая погонная энергия сварки,
третья стадия включает осуществление сварки при сварочном токе и сварочном напряжении, которые меньше, чем эти параметры, используемые на второй стадии, и
начальный концевой участок, соответствующий сварному сечению после первой стадии, представляет собой зону, охватывающую от 10 до 40% от всей длины сварки, а конечный концевой участок, соответствующий сварному сечению после третьей стадии, представляет собой зону, охватывающую от 10 до 20% от всей длины сварки.
2. Соединение посредством дуговой сварки по п. 1, в котором степень заполнения свищами составляет от 0 до 18% на начальном концевом участке, 2
от 15 до 18% на конечном концевом участке и 7% или менее по всей длине сварного сечения.
3. Соединение посредством дуговой сварки по п. 1 или 2, в котором первая стадия включает начало сварки с одного конца области перекрытия и выполнение сварки в направлении другого конца, причем погонная энергия сварки на первой стадии составляет более 1,2 от погонной энергии сварки на второй стадии.
4. Соединение посредством дуговой сварки по п. 1 или 2, в котором первая стадия включает выполнение сварки от точки начала сварки, расположенной отдельно внутри, от одного конца области перекрытия по направлению к концу, и затем разворот для выполнения сварки от конца к другому концу,
причем сварку в направлении одного конца выполняют со скоростью сварки, которая меньше, чем скорость сварки на второй стадии, и с погонной энергией сварки, которая составляет более 1,2 от второй погонной энергии сварки,
и сварку в направлении другого конца осуществляют с такой же скоростью, что и вторая скорость сварки.
5. Соединение посредством дуговой сварки по любому из пп. 1-4, в котором каждый лист стали с покрытием на основе Zn содержит слой, нанесенный посредством погружения в горячий расплав, состоящий из, масс. %: Al от 4,0 до 22,0%; Mg от 0,05 до 10,0%; Ti от 0 дo 0,10%; B от 0 до 0,05%; Si от 0 до 2,0%; Fe от 0 до 2,5%; остальное представляет собой Zn и неизбежные примеси.
2
6. Соединение посредством дуговой сварки по любому из пп. 1-5, в котором каждый лист стали с покрытием на основе Zn содержит осажденное покрытие в количестве на сторону, составляющем от 20 до 250 г/м, и толщина листа составляет от 1,6 до 6,0 мм.